ПРОМЕЖУТОЧНАЯ ПЛЕНКА ДЛЯ МНОГОСЛОЙНОГО СТЕКЛА И МНОГОСЛОЙНОЕ СТЕКЛО

1. Промежуточная пленка для многослойного стекла, имеющая однослойную структуру или структуру из двух или большего числа слоев, включающая первый слой, содержащий термопластический полимер, причем
температура размягчения первого слоя составляет 60°C или более,
промежуточная пленка имеет направление MD и направление TD, и
что касается коэффициентов термической усадки, получаемых, когда нижеописанная первая внутренняя часть, нижеописанная вторая внутренняя часть и нижеописанная центральная часть нагреваются в течение 20 минут при 140°C, соответственно, все из нижеописанного коэффициента термической усадки MD1MAX, нижеописанного коэффициента термической усадки MD2MAX и нижеописанного коэффициента термической усадки MD3MAX составляют 45% или менее;
первая внутренняя часть: определяется как квадратная секция со стороной 5 см, которая представляет собой часть на расстоянии 0,05X от одного конца в направлении TD внутрь промежуточной пленки, когда расстояние между одним концом и другим концом в направлении TD промежуточной пленки определяется как X;
вторая внутренняя часть: определяется как квадратная секция со стороной 5 см, которая представляет собой часть на расстоянии 0,05X от другого конца в направлении TD внутрь промежуточной пленки, когда расстояние между одним концом и другим концом в направлении TD промежуточной пленки определяется как X;
центральная часть: определяется как квадратная секция со стороной 5 см, которая представляет собой часть на расстоянии 0,5X от каждого из одного конца и другого конца в направлении TD внутрь промежуточной пленки, когда расстояние между одним концом и другим концом в направлении TD промежуточной пленки определяется как X;
коэффициент термической усадки MD1MAX и коэффициент термической усадки MD1MIN: коэффициент термической усадки стороны с более высоким коэффициентом термической усадки и коэффициент термической усадки стороны с менее высоким коэффициентом термической усадки, соответственно, определяются как MD1MAX и MD1MIN в том случае, где две стороны, параллельные направлению MD первой внутренней части, имеют различные коэффициенты термической усадки, или коэффициент термической усадки одной стороны и коэффициент термической усадки другой стороны, соответственно, определяются как MD1MAX и MD1MIN в том случае, где две стороны, параллельные направлению MD первой внутренней части, имеют одинаковые коэффициенты термической усадки;
коэффициент термической усадки MD2MAX и коэффициент термической усадки MD2MIN: коэффициент термической усадки стороны с более высоким коэффициентом термической усадки и коэффициент термической усадки стороны с менее высоким коэффициентом термической усадки, соответственно, определяются как MD2MAX и MD2MIN в том случае, где две стороны, параллельные направлению MD второй внутренней части, имеют различные коэффициенты термической усадки, или коэффициент термической усадки одной стороны и коэффициент термической усадки другой стороны, соответственно, определяются как MD2MAX и MD2MIN в том случае, где две стороны, параллельные направлению MD второй внутренней части, имеют одинаковые коэффициенты термической усадки;
коэффициент термической усадки MD3MAX и коэффициент термической усадки MD3MIN: коэффициент термической усадки стороны с более высоким коэффициентом термической усадки и коэффициент термической усадки стороны с менее высоким коэффициентом термической усадки, соответственно, определяются как MD3MAX и MD3MIN в том случае, где две стороны, параллельные направлению MD центральной части имеют различные коэффициенты термической усадки, или коэффициент термической усадки одной стороны и коэффициент термической усадки другой стороны, соответственно, определяются как MD3MAX и MD3MIN в том случае, где две стороны, параллельные направлению MD центральной части имеют одинаковые коэффициенты термической усадки.
2. Промежуточная пленка для многослойного стекла по п. 1, в которой температура размягчения первого слоя составляет 61,5°C или более.
3. Промежуточная пленка для многослойного стекла по п. 1 или 2, в которой температура стеклования первого слоя составляет 35°C или более.
4. Промежуточная пленка для многослойного стекла по любому из пп. 1-3, дополнительно включающая второй слой, содержащий термопластический полимер, причем первый слой располагается на стороне первой поверхности второго слоя.
5. Промежуточная пленка для многослойного стекла по п. 4, в которой термопластический полимер в первом слое представляет собой поливинилацетальный полимер, и термопластический полимер во втором слое представляет собой поливинилацетальный полимер.
6. Промежуточная пленка для многослойного стекла по п. 5, в которой содержание гидроксильных групп поливинилацетального полимера в первом слое является выше на 9,5 мол.% или более, чем содержание гидроксильных групп поливинилацетального полимера во втором слое.
7. Промежуточная пленка для многослойного стекла по любому из пп. 4-6, в которой второй слой содержит наполнитель.
8. Промежуточная пленка для многослойного стекла по любому из пп. 4-7, дополнительно включающая третий слой, содержащий термопластический полимер, причем третий слой располагается на стороне второй поверхности на противоположной стороне относительно первой поверхности второго слоя.
9. Промежуточная пленка для многослойного стекла по любому из пп. 1-8, в которой термопластический полимер в первом слое представляет собой поливинилацетальный полимер, и содержание гидроксильных групп поливинилацетального полимера в первом слое составляет 33 мол.% или более.
10. Промежуточная пленка для многослойного стекла по любому из пп. 1-9, в которой первый слой содержит пластификатор, и содержание пластификатора в первом слое составляет 25 мас.% или более и 35 мас.% или менее в расчете на 100 мас.% термопластического полимера в первом слое.
11. Промежуточная пленка для многослойного стекла по любому из пп. 1-10, в которой все из коэффициента термической усадки MD1MAX, коэффициента термической усадки MD2MAX и коэффициента термической усадки MD3MAX составляют 40% или менее.
12. Промежуточная пленка для многослойного стекла по любому из пп. 1-11, в которой все из коэффициента термической усадки MD1MIN, коэффициента термической усадки MD2MIN и коэффициента термической усадки MD3MIN составляют 20% или более.
13. Многослойное стекло, включающее
первый элемент многослойного стекла;
второй элемент многослойного стекла; и
промежуточную пленку для многослойного стекла по любому из пп. 1-12, причем промежуточная пленка для многослойного стекла располагается между первым элементом многослойного стекла и вторым элементом многослойного стекла.